(57)【要約】【課題】本発明は、高い耐摩耗性、耐傷性、耐汚染性及び良好なグロスマット感を有する化粧シート及びこれを備える化粧部材を提供することを目的とする。【解決手段】本発明は、基材シートと、絵柄層と、低光沢層と、高光沢層とを順に有する化粧シートであって、高光沢層が、低光沢層の少なくとも一部を露出させる開口部を有し、高光沢層の開口部が、化粧シートの表面に凹部を形成しており、高光沢層が、電離放射線硬化性樹脂組成物の硬化物で形成されており、電離放射線硬化性樹脂組成物が、数平均分子量１，０００〜３，０００、官能基数２〜８の多官能（メタ）アクリレートオリゴマー及び数平均分子量１０，０００〜３０，０００のセルロース系ポリマーを含んでなり、低光沢層が、吸油量３００〜４００ｍＬ／１００ｇの艶消剤を含んでなる、化粧シートを提供する。【選択図】図１
2018171769.tif 000002
【特許請求の範囲】
【請求項１】
基材シートと、絵柄層と、低光沢層と、高光沢層とを順に有する化粧シートであって、
前記高光沢層が、前記低光沢層の少なくとも一部を露出させる開口部を有し、
前記高光沢層の開口部が、前記化粧シートの表面に凹部を形成しており、
前記高光沢層が、電離放射線硬化性樹脂組成物の硬化物で形成されており、
前記電離放射線硬化性樹脂組成物が、数平均分子量１，０００〜３，０００、官能基数２〜８の多官能（メタ）アクリレートオリゴマー及び数平均分子量１０，０００〜３０，０００のセルロース系ポリマーを含んでなり、
前記低光沢層が、吸油量３００〜４００ｍＬ／１００ｇの艶消剤を含んでなる、化粧シート。
【請求項２】
前記低光沢層における前記艶消剤の含有量が、１５〜４５質量％である、請求項１に記載の化粧シート。
【請求項３】
前記艶消剤の平均粒径が、０．１〜１０μｍである、請求項１または２に記載の化粧シート。
【請求項４】
前記高光沢層の光沢値と、前記低光沢層の光沢値との差が、５以上である、請求項１〜３のいずれか一項に記載の化粧シート。
【請求項５】
前記高光沢層の光沢値が、１０以上、２０以下である、請求項１〜４のいずれか一項に記載の化粧シート。
【請求項６】
前記低光沢層が、熱硬化性樹脂を含んでなる、請求項１〜５のいずれか一項に記載の化粧シート。
【請求項７】
前記低光沢層が、ポリオールと、イソシアネート化合物との反応物である２液硬化型ポリウレタン系樹脂を含んでなる、請求項１〜６のいずれか一項に記載の化粧シート。
【請求項８】
前記電離放射線硬化性樹脂組成物における前記多官能（メタ）アクリレート系オリゴマーの含有量が、１５〜９５質量％である、請求項１〜７のいずれか一項に記載の化粧シート。
【請求項９】
前記電離放射線硬化性樹脂組成物における前記セルロース系ポリマーの含有量が、１〜１０質量％である、請求項１〜８のいずれか一項に記載の化粧シート。
【請求項１０】
前記高光沢層の厚さが、８〜２０μｍである、請求項１〜９のいずれか一項に記載の化粧シート。
【請求項１１】
前記電離放射線硬化性樹脂組成物が、平均粒径０．１〜１０μｍの無機粒子を含んでなる、請求項１〜１０のいずれか一項に記載の化粧シート。
【請求項１２】
前記電離放射線硬化性樹脂組成物が、数平均分子量１００〜５００、官能基数２〜８の多官能（メタ）アクリレート系モノマーを含んでなる、請求項１〜１１のいずれか一項に記載の化粧シート。
【請求項１３】
前記電離放射線硬化性樹脂組成物における、前記多官能（メタ）アクリレート系オリゴマーの含有量と、前記多官能（メタ）アクリレート系モノマーの含有量との比（多官能（メタ）アクリレート系オリゴマーの含有量／多官能（メタ）アクリレート系モノマーの含有量）が、質量基準で、９９／１〜２０／８０である、請求項１２に記載の化粧シート。
【請求項１４】
前記絵柄層が木目模様を形成しており、
前記凹部が、前記木目模様の導管部と同調するように設けられている、請求項１〜１３のいずれか一項に記載の化粧シート。
【請求項１５】
平面視において前記高光沢層の占める面積割合が５０％以上、８０％以下である領域の明度（Ｌ＊１）及び平面視において前記凹部の占める面積割合が５０％以上、８０％以下であるの領域の明度（Ｌ＊２）を、以下の測定条件を用いて、前記化粧シートの前記高光沢層側の表面に光を照射して測定した、明度差（ΔＬ＊＝Ｌ＊１−Ｌ＊２）が、１０以上である、請求項１３に記載の化粧シート。
（測定条件）
測定装置：コニカミノルタ（株）製、ＣＭ−３７００ｄ
測定サイズ：直径８ｍｍの円
光源：Ｄ６５光源
視野角：２°
【請求項１６】
被着材と請求項１〜１５のいずれか一項に記載の化粧シートとを、前記被着体と前記化粧シートの前記基材シートとが対向するように備える、化粧部材。
【発明の詳細な説明】
【技術分野】
【０００１】
本発明は、化粧シート及び該化粧シートを備える化粧部材に関する。
【背景技術】
【０００２】
壁、天井、床等の建築物の内装材または外装用部材、窓枠、扉、手すり、幅木、廻り縁、モール等の建具、造作部材の他、キッチン、家具又は弱電機器、ＯＡ機器等のキャビネットの表面化粧板、車両の内装材または外装用部材には、一般的に、鋼板等の金属部材、樹脂部材、木質部材を被着材として、これに化粧シートを貼り合わせた化粧部材が使用されている。
【０００３】
上述のような化粧部材には、高級感を示す意匠性を有していることが求められており、凹凸形状の外観を化粧シートの表面に付与することが行われている。
斯かる凹凸形状としては、各種形状が採用され得るが、中でも、木目模様における導管部の溝状凹凸形状、グロスマット調凹凸形状等が代表的なものであり、多用されている。
なお、「グロスマット調凹凸形状」とは、物品の表面に高光沢（ｇｒｏｓｓ）領域と低光沢（ｍａｔｔｅ）領域とを模様状に混在させた凹凸形状を意味する。
斯かる構成の物品表面は、物品の表面をグロスマット調凹凸形状とすることにより、物理的凹凸とは無関係に、視覚的に、低光沢領域を高光沢領域よりも凹んでいるように見せることができ、立体的意匠外観を表現することができる。
【０００４】
例えば、特許文献１には、基材シートと、着色層と、絵柄層と、浸透防止層と、低艶絵柄インキ層と、保護層とを有する化粧シートが開示されている。この化粧シートでは、低艶絵柄インキ層と、表面保護層とが一部混合することにより、懸濁部が生じる。該懸濁部が、絵柄層、例えば、木目模様の導管部と同調するように、低艶絵柄インキ層を設けることにより、導管部が凹んでいるかのように見せることができ、化粧シートにグロスマット感を付与している。
しかしながら、特許文献１において開示される化粧シートは、耐摩耗性及び耐傷性が十分とは言えなかった。また、懸濁部の位置及び大きさの制御は難しく、高いグロスマット感を付与することができなかったり、絵柄層に微細な模様が形成されている化粧シートに対して正確なグロスマット感を付与することが困難であったりと、そのグロスマット感には改善の余地があった。
【０００５】
また、特許文献２には、基材シートと、絵柄層と、低光沢層と、特定の重合成分を含む高光沢層とを順に有する化粧シートであって、高光沢層が低光沢層の少なくとも一部を露出させる開口部を有し、この開口部が化粧シートの表面において凹部を形成する、化粧シートが開示されている。斯かる構成の化粧シートは、通常、絵柄上の凹部外観を表現すべき領域をグロスマット感に加え物理的凹凸も併用して表現するものである。
しかしながら、特許文献２において開示される化粧シートについても、その耐摩耗性、耐傷性および耐汚染性には依然として改善の余地があった。
【先行技術文献】
【特許文献】
【０００６】
【特許文献１】特開２００６−９５９７３号公報
【特許文献２】特開２０１４−１８８８４２号公報
【発明の概要】
【発明が解決しようとする課題】
【０００７】
本発明者らは、耐摩耗性及び耐傷性の向上を目的として、特許文献２において開示される化粧シートにおいて、絵柄の凹凸外観を効果的に再現すべく、その高光沢層の厚さを更に大きくしようとした場合、高光沢層に裾引き部が生じ、本来、凹部が形成される箇所にまで高光沢層が形成されてしまい、グロスマット感を正確に付与することができない（凹んでいるように見せようとした箇所が凸んでいるように見える）との知見を得た。
今般、本発明者らは、特定の重合成分を含む放射線硬化性樹脂組成物により高光沢層を形成させることにより、裾引き部を生じさせることなく、高光沢層の厚さを大きくすることができ、耐摩耗性および耐傷性を向上させることができると共に、正確かつ高いグロスマット感を化粧シートに対して付与することができるとの知見およびこのような高光沢層を備える化粧シートは、その耐汚染性についても改善されているとの知見を得た。
さらに、本発明者らは、低光沢層に特定範囲の吸油量を有する艶消剤を含有させることにより、低光沢層の厚さを大きくした場合であっても、化粧シートに高いマット感を付与することができ、低光沢層および高光沢層の光沢値差を十分に生じさせることができるため、化粧シートにさらに良好なグロスマット感を付与することができるとの知見を得た。
本発明は、かかる知見に基づくものであり、その解決しようとする課題は、高い耐摩耗性、耐傷性、耐汚染性及び良好なグロスマット感を有する化粧シート及びこれを備える化粧部材を提供することである。
【課題を解決するための手段】
【０００８】
上記課題を解決するために、本発明は、以下の発明を提供する。
（１）基材シートと、絵柄層と、低光沢層と、高光沢層とを順に有する化粧シートであって、
高光沢層が、低光沢層の少なくとも一部を露出させる開口部を有し、
高光沢層の開口部が、化粧シートの表面に凹部を形成しており、
高光沢層が、電離放射線硬化性樹脂組成物の硬化物で形成されており、
電離放射線硬化性樹脂組成物が、数平均分子量１，０００〜３，０００、官能基数２〜８の多官能（メタ）アクリレートオリゴマー及び数平均分子量１０，０００〜３０，０００のセルロース系ポリマーを含んでなり、
低光沢層が、吸油量３００〜４００ｍＬ／１００ｇの艶消剤を含んでなる、化粧シート。
（２）低光沢層における前記艶消剤の含有量が、１５〜４５質量％である、前記（１）に記載の化粧シート。
（３）艶消剤の平均粒径が、０．１〜１０μｍである、前記（１）または（２）に記載の化粧シート。
（４）高光沢層の光沢値と、低光沢層の光沢値との差が、５以上である、前記（１）〜（３）のいずれかに記載の化粧シート。
（５）高光沢層の光沢値が、１０以上、２０以下である、前記（１）〜（４）のいずれかに記載の化粧シート。
（６）低光沢層が、熱硬化性樹脂を含んでなる、前記（１）〜（５）のいずれかに記載の化粧シート。
（７）低光沢層が、ポリオールと、イソシアネート化合物との反応物である２液硬化型ポリウレタン系樹脂を含んでなる、前記（１）〜（６）のいずれかに記載の化粧シート。
（８）電離放射線硬化性樹脂組成物における多官能（メタ）アクリレー系オリゴマートの含有量が、１５〜９５質量％である、前記（１）〜（７）のいずれかに記載の化粧シート。
（９）電離放射線硬化性樹脂組成物におけるセルロース系ポリマーの含有量が、１〜１０質量％である、前記（１）〜（８）のいずれかに記載の化粧シート。
（１０）高光沢層の厚さが、８〜２０μｍである、前記（１）〜（９）のいずれかに記載の化粧シート。
（１１）電離放射線硬化性樹脂組成物が、平均粒径０．１〜１０μｍの無機粒子を含んでなる、前記（１）〜（１０）のいずれかに記載の化粧シート。
（１２）電離放射線硬化性樹脂組成物が、数平均分子量１００〜５００、官能基数２〜８の多官能（メタ）アクリレート系モノマーを含んでなる、前記（１）〜（１１）のいずれかに記載の化粧シート。
（１３）電離放射線硬化性樹脂組成物における、多官能（メタ）アクリレート系オリゴマーの含有量と、多官能（メタ）アクリレート系モノマーの含有量との比（多官能（メタ）アクリレート系オリゴマーの含有量／多官能（メタ）アクリレート系モノマーの含有量）が、質量基準で、９９／１〜２０／８０である、前記（１２）に記載の化粧シート。
（１４）絵柄層が木目模様を形成しており、凹部が、木目模様の導管部と同調するように設けられている、前記（１）〜（１３）のいずれかに記載の化粧シート。
（１５）平面視において前記高光沢層の占める面積割合が５０％以上、８０％以下である領域の明度（Ｌ＊１）及び平面視において前記凹部の占める面積割合が５０％以上、８０％以下である領域の明度（Ｌ＊２）を、以下の測定条件を用いて、前記化粧シートの前記高光沢層側の表面に光を照射して測定した、明度差（ΔＬ＊＝Ｌ＊１−Ｌ＊２）が、１０以上である、前記（１４）に記載の化粧シート。
（測定条件）
測定装置：コニカミノルタ（株）製、ＣＭ−３７００ｄ
測定サイズ：直径８ｍｍの円
光源：Ｄ６５光源
視野角：２°
（１６）被着材と前記（１）〜（１５）のいずれかに記載の化粧シートとを、前記被着体と前記化粧シートの前記基材シートとが対向するように備える、化粧部材。
【発明の効果】
【０００９】
本発明によれば、高い耐摩耗性、耐傷性、耐汚染性及び良好なグロスマット感を有する化粧シート及びこれを備える化粧部材が提供される。
【図面の簡単な説明】
【００１０】
【図１】図１は、本発明の一実施形態に係る化粧シートの構成を示す模式断面図である。
【図２】図２は、本発明の一実施形態に係る化粧部材の構成を示す模式断面図である。
【図３】図３は、実施例において、絵柄層に形成させた木目柄を表す。
【図４】図４は、実施例において、絵柄層に形成させた木目柄を表す。
【発明を実施するための形態】
【００１１】
〔化粧シート〕
以下、図１を参照しながら、本発明の一実施形態に係る化粧シートについて説明する。図１は本発明の一実施形態に係る化粧シート１０の構成を模式的に示す側面図である。
【００１２】
図１に示すように、本発明の一実施形態に係る化粧シート１０は、基材シート１１と、絵柄層１２と、低光沢層１３と、高光沢層１４とを順に有する。
また、図１に示すように高光沢層１４は、低光沢層１３の少なくとも一部を露出させる開口部を有し、この開口部は、化粧シートの表面において、凹部１４’を形成する。
さらに、化粧シート１０は、基材シート１１と、絵柄層１２との間に着色層１５を有していてもよい。さらに、化粧シート１０は、任意の層間にプライマー層を有していてもよい（図示せず）。
以下、各層の構成等について詳細に説明する。
【００１３】
（基材シート）
基材シート１１として、紙材、樹脂を用いて成形した樹脂フィルム、金属箔、金属シート、木材、窯業系素材等を使用することができる。また、基材シート１１として、これらを任意に積層した積層体を使用してもよい。
【００１４】
例えば、基材シート１１として使用することのできる紙材としては、薄葉紙、クラフト紙、チタン紙、コート紙、アート紙、硫酸紙、グラシン紙、パーチメント紙、パラフィン紙、並びにこれらの紙間強化紙及び樹脂含浸紙等が挙げられる。これらの中でも、耐熱性及び強度の観点から、薄葉紙、紙間強化紙、及び樹脂含浸紙が好ましい。防湿性という観点からは、ポリエチレンフィルムを２枚の紙材により挟み込んだポリサンド紙を使用することが好ましい。
【００１５】
樹脂フィルムを構成する樹脂としては、例えば、ポリエチレン（ＨＤＰＥ、ＭＤＰＥ、ＬＤＰＥ、ＬＬＤＰＥ）、ポリプロピレン、ポリメチルペンテン等のポリオレフィン系樹脂、ポリ塩化ビニル、ポリ塩化ビニリデン、ポリビニルアルコール、塩化ビニル−酢酸ビニル共重合体、エチレン−酢酸ビニル共重合体、エチレン−ビニルアルコール共重合体等のビニル系樹脂、ポリエチレンテレフタレート、ポリブチレンテレフタレート、ポリエチレンナフタレート−イソフタレート共重合体等のポリエステル系樹脂、ナイロン−６、ナイロン−６，６等のポリアミド系樹脂、ポリスチレン等のスチレン系樹脂等が挙げられる。
【００１６】
金属箔、金属シートを構成する金属としては、例えば、アルミニウム、鉄、銅、ステンレス鋼等が挙げられる。
【００１７】
窯業系素材としては、例えば、石膏板、珪酸カルシウム板、木片セメント板、陶磁器、硝子、琺瑯、焼成タイル等が挙げられる。
【００１８】
基材シート１１は、基材シート１１と他の層との層間密着性や、後記する各種の被着材２１との接着性の強化等のために、片面又は両面に酸化法、凹凸化法等の物理的又は化学的表面処理を施すことができる。酸化法としては、例えば、コロナ放電処理、クロム酸化処理、火炎処理、熱風処理、オゾン・紫外線処理法等が挙げられ、凹凸化法としては、例えば、サンドブラスト法、溶剤処理法等が挙げられる。これらの表面処理は、基材シート１１の種類に応じて適宜選択されるが、一般にはコロナ放電処理法が効果及び操作性等の面から好ましく使用される。
【００１９】
基材シート１１として紙材を用いた場合、その坪量は、２０〜１００ｇ／ｍ２であることが好ましく、２３〜８０ｇ／ｍ２であることがより好ましい。
基材シート１１が紙材以外である場合、その厚さは、２５〜２００μｍであることが好ましく、３８〜１８８μｍであることがより好ましい。
【００２０】
（着色層）
一実施形態において、本発明の化粧シートは、着色層１５を備えてなることができる。
基材シート１１が着色されている場合や色ムラを有する場合に、この基材シート１１上に着色層１５を設けることにより、これらを隠蔽することができる。そのため、基材シート１１上に設けられる絵柄層１２の色調の安定性を確保することができ、化粧シート１０の意匠性を向上させることができる。
【００２１】
着色層１５は、（メタ）アクリル系樹脂、スチレン系樹脂、ポリエステル系樹脂、ウレタン系樹脂、ポリオレフィン系樹脂、ビニル系樹脂、アルキド系樹脂、ケトン樹脂、メラミン系樹脂等のバインダー樹脂を含むことができる。また、着色層１５は、これら樹脂を２種以上含んでいてもよい。
【００２２】
着色層１５は、カーボンブラック、鉄黒、チタン白、アンチモン白、黄鉛、亜鉛華、チタン黄、弁柄、カドミウム赤、群青、コバルトブルー等の無機顔料、キナクリドンレッド、イソインドリノンイエロー、フタロシアニンブルー等の有機顔料又は染料、アルミニウム、真鍮等の鱗片状箔片からなる金属顔料、二酸化チタン被覆雲母、塩基性炭酸鉛等の鱗片状箔片からなる真珠光沢（パール）顔料等の着色剤を含むことができる。また、着色層１５は、これら着色剤を２種以上含んでいてもよい。
【００２３】
着色層１５は、本発明の特性を損なわない範囲において、光安定剤、難燃剤、可塑剤、充填剤、酸化防止剤、紫外線吸収剤等の添加剤を含むことができる。
【００２４】
着色層１５の厚さは、特に限定されるものではないが、１〜３０μｍとすることができ、５〜２０μｍとすることが好ましい。
【００２５】
着色層１５は、上記材料を水又は適当な溶媒へ分散又は溶解して、ロールコート法、リバースロールコート法、グラビアコート法、リバースグラビアコート法、バーコート法及びロッドコート法等の公知の手段により、基材シート１１上に塗布して塗膜を形成させ、これを乾燥させることにより形成することができる。
【００２６】
（絵柄層）
絵柄層１２とは、化粧シート１０に所望の絵柄を付与する層である。絵柄は、特に限定されるものではないが、年輪断面の春材領域及び秋材領域、導管部等から構成される木目模様、レザー（皮シボ）模様、大理石、花崗岩、砂岩等の石材表面の石目模様、砂目模様、タイル貼模様、煉瓦積模様、布目模様、幾何学図形、文字、記号、抽象模様等を挙げることができる。
【００２７】
絵柄層１２は、上記した着色剤を１種又は２種以上含んでなることができる
絵柄層１２における着色剤の含有量は、使用する着色剤の種類や形成させる絵柄に応じて適宜変更することが好ましいが、絵柄層１２に含まれる樹脂の総量１００質量部に対して、０．５〜７０質量部であることが好ましく、１〜５０質量部であることがより好ましい。
【００２８】
絵柄層１２は、セルロース系樹脂、スチレン系樹脂、ポリエステル系樹脂、ウレタン系樹脂、ポリオレフィン系樹脂、ビニル系樹脂、アルキド系樹脂、ケトン樹脂、メラミン系樹脂等のバインダー樹脂を含んでなることができる。
【００２９】
絵柄層１２の厚さは、特に限定されるものではないが、０．５〜１５μｍとすることができ、１〜１０μｍとすることが好ましい。
【００３０】
絵柄層１２は、上記材料を水又は適当な溶媒へ分散又は溶解して、ロールコート法、リバースロールコート法、グラビアコート法、リバースグラビアコート法、バーコート法及びロッドコート法等の公知の手段により、基材シート１１又は着色層１５上に塗布して塗膜を形成させ、これを乾燥させることにより形成することができる。
上記の手段の中でも、模様の微細な部分まで鮮明に形成することができるため、グラビアコート法を利用することが特に好ましい。
【００３１】
絵柄層１２の形成に使用する着色剤の種類、使用量、形成させる絵柄を変更することにより、後記する化粧シートの明度差（ΔＬ＊）を調整することができる。
【００３２】
（低光沢層）
低光沢層１３は、化粧シート１０にマット感を付与する層であり、絵柄層１２を視認できる程度の透明性（無色透明、着色透明、半透明）を有する層である。
【００３３】
低光沢層１３の光沢値は、２〜８以下であることが好ましく、２〜６以下であることがより好ましい。低光沢層１３の光沢値を上記数値範囲とすることにより、化粧シート１０に高いマット感を付与することができるため、低光沢層１３および高光沢層１４の光沢値差を十分に生じさせることができ、化粧シート１０に良好なグロスマット感を付与することができる。
本発明において、「光沢値」は、ＪＩＳ  Ｚ  ８７４１に準拠して、入射角７５°で測定することができる。
【００３４】
低光沢層１３は、艶消剤を含んでなり、艶消剤としては、例えば、シリカ、アルミナ、カオリナイト、炭酸カルシウム、炭酸マグネシウム、硫酸バリウム、硝子などの無機系粒子や、ポリカーボネート系樹脂、（メタ）アクリル系樹脂、アミド系樹脂、尿素樹脂、珪素樹脂等の有機系粒子等が挙げられる。
これらの中でも、コストおよび材料選択の容易性、樹脂に対する分散安定性の観点からシリカが好ましい。
また、その形状は、特に限定されず、球形、多面体状、鱗片状とすることができる。
【００３５】
低光沢層１３に含まれる艶消剤の吸油量は、３００〜４００ｍＬ／１００ｇであり、３６０〜４００ｍＬ／１００ｇであることがより好ましい。
艶消剤の吸油量を上記数値範囲とすることにより、耐摩耗性及び耐傷性の向上を目的として低光沢層１３の厚さを大きくした場合であっても、化粧シート１０に高いマット感を付与することができるため、低光沢層１３および高光沢層１４の光沢値差を十分に生じさせることができ、化粧シート１０に良好なグロスマット感を付与することができる。
本発明において、「艶消剤の吸油量」は、ＪＩＳ  Ｋ  ５１０１に準じて測定することができる。
【００３６】
艶消剤の平均粒径は、０．１〜１０μｍであることが好ましく、２〜７μｍであることがより好ましい。艶消剤の平均粒径を上記数値範囲とすることにより、低光沢層１３における艶消剤の分散性を向上させることができる。
なお、本発明において、「平均粒径」とは、粒子の一次粒子径のことを指し、レーザー回析・散乱法により測定した体積分布における累積分布が５０％となる粒子径である。
【００３７】
低光沢層１３における艶消剤の含有量は、１５〜５０質量％であることが好ましく、１５〜４５質量％であることがより好ましい。艶消剤の含有量を上記数値範囲とすることにより、低光沢層の透明性を維持しつつ、化粧シート１０に対し、より良好なマット感を付与することができる。
【００３８】
低光沢層１３は、熱硬化性樹脂を含んでなることが好ましい。低光沢層１３が熱硬化性樹脂を含むことにより、絵柄層１２と高光沢層１４との十分な密着強度を確保することができる。またグラビアコート法において、絵柄層１２から高光沢層１４までを連続印刷するにあたり、高光沢層１４を形成するに適した平滑面状態を速やかに形成することができる。
熱硬化性樹脂としては、不飽和ポリエステル系樹脂、ポリウレタン系樹脂（２液硬化型ポリウレタン系樹脂も含む）、エポキシ系樹脂、アルキド系樹脂、フェノール系樹脂、尿素樹脂、ジアリルフタレート樹脂、メラミン系樹脂、グアナミン系樹脂、珪素樹脂、ポリシロキサン系樹脂等が挙げられる。これらの中でも、被膜の成形性及び柔軟性の観点から、ポリオールと、イソシアネート化合物との反応物である、２液硬化型ポリウレタン系樹脂が特に好ましい。
【００３９】
ポリオールとしては、例えば、ポリエチレングリコール、ポリプロピレングリコール、アクリルポリオール、ポリエステルポリオール、ポリエーテルポリオール、アルキド変性アクリルポリオール等が挙げられ、これらの中でも、熱可塑性の観点から、ポリエステルポリオールが特に好ましい。
また、イソシアネート化合物としては、例えば、ヘキサメチレンジイソシアネート、２，４−トリレンジイソシアネート、キシレンジイソシアネート、４，４−ジフェニルメタンジイソシアネート等が挙げられる。
【００４０】
また、一実施形態において、低光沢層１３は、電離放射線硬化性樹脂を含んでいてもよい。
電離放射線硬化性樹脂とは、電磁波又は荷電粒子線の中で分子を架橋、重合させ得るエネルギー量子を有するもの、すなわち、紫外線又は電子線等を照射することにより、架橋、硬化する樹脂のことである。具体的には、従来電離放射線硬化性樹脂として慣用されている重合性モノマー、重合性オリゴマー、重合性ポリマーを適宜選択して使用することができる。
なお、本発明において、「オリゴマー」とは、数平均分子量が５００〜１００００の重合体のことを意味する。また、「ポリマー」とは、数平均分子量が、１００００超えの重合体のことを意味する。
さらに、本発明において、「数平均分子量」は、ＪＩＳ  Ｋ７２５２−１に準拠し、ＧＰＣ（ゲルパーミエ−ションクロマトグラフィ）法により測定したポリスチレン換算による分子量を意味する。
【００４１】
重合性モノマーとしては、分子中にラジカル重合性不飽和基を持つ（メタ）アクリレート系モノマーが好ましく、多官能（メタ）アクリレート系モノマーが特に好ましい。
なお、ここで「（メタ）アクリレート」とは「アクリレート又はメタクリレート」を意味する。多官能性（メタ）アクリレートとしては、分子内にエチレン性不飽和結合を２個以上有する（メタ）アクリレートを意味する。これらの多官能性（メタ）アクリレートは１種を単独で使用してもよいし、２種以上を組み合わせて使用してもよい。
多官能（メタ）アクリレートとしては、エチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸のペンチルグリコールジ（メタ）アクリレート等が挙げられる。
【００４２】
次に、重合性オリゴマーとしては、分子中にラジカル重合性不飽和基を持つオリゴマー、例えばエポキシ（メタ）アクリレート系オリゴマー、ウレタン（メタ）アクリレート系オリゴマー、ポリエステル（メタ）アクリレート系オリゴマー、ポリエーテル（メタ）アクリレート系オリゴマー等が挙げられる。
重合性ポリマーとしては、分子中にラジカル重合性不飽和基を持つポリマー、例えばエポキシ（メタ）アクリレート系ポリマー、ウレタン（メタ）アクリレート系ポリマー、ポリエステル（メタ）アクリレート系ポリマー、ポリエーテル（メタ）アクリレート系ポリマー等が挙げられる。
【００４３】
前記多官能性（メタ）アクリレート等とともに、その粘度を低下させる等の目的で、単官能性（メタ）アクリレートを、本発明の特性を損なわない範囲で適宜併用することができる。
単官能（メタ）アクリレートとしては、例えば、メチル（メタ）アクリレート、エチル（メタ）アクリレート、プロピル（メタ）アクリレート、ブチル（メタ）アクリレート、２−エチルヘキシル（メタ）アクリレート、ラウリル（メタ）アクリレート等が挙げられる。これらの単官能性（メタ）アクリレートは１種を単独で使用してもよいし、２種以上を組み合わせて使用してもよい。
【００４４】
低光沢層１３は、熱硬化性樹脂や電離放射線硬化性樹脂以外にも、本発明の特性を損なわない範囲において、スチレン系樹脂、（メタ）アクリル系樹脂、オレフィン系樹脂等の熱可塑性樹脂等を含んでいてもよい。
また、低光沢層１３は、本発明の特性を損なわない範囲において、重合開始剤、光安定剤、難燃剤、可塑剤、充填剤、酸化防止剤、紫外線吸収剤等の添加剤を含んでいてもよい。
【００４５】
低光沢層１３の厚さは、５〜２０μｍであることが好ましく、７〜１８μｍであることがより好ましい。低光沢層１３の厚さを上記数値範囲とすることにより、化粧シート１０に付与するマット感を良好な程度に維持しつつ、耐摩耗性および耐傷性を向上させる。
【００４６】
低光沢層１３は、上記した材料を水又は適当な溶媒へ分散又は溶解して、低光沢層形成用組成物とし、これをロールコート、リバースロールコート、グラビアコート、リバースグラビアコート、バーコート及びロッドコート等の公知の手段により、絵柄層１２上に塗布して塗膜を形成させ、加熱乾燥又は電離放射線を照射し、硬化させることにより形成することができる。
加熱乾燥させる場合の温度は、、５０〜２００℃であることが好ましく、６０〜１５０℃であることがより好ましい。
ここで、電離放射線として電子線を使用する場合、加速電圧は、使用する樹脂や層の厚みに応じて適宜変更することが好ましいが、９０〜１６５ｋＶであることが好ましい。
また、照射線量は、電離放射線硬化性樹脂の架橋密度が飽和する量が好ましく、具体手ｋには、２０〜７０ｋＧｙ（２〜７Ｍｒａｄ）であることが好ましく、３０〜５０ｋＧｙ（３〜５Ｍｒａｄ）であることが好ましい。
電子線源としては、特に制限はなく、例えばコックロフトワルトン型、バンデグラフト型、共振変圧器型、絶縁コア変圧器型、あるいは直線型、ダイナミトロン型、高周波型等の各種電子線加速器を使用することができる。
また、電離放射線として紫外線を使用する場合には、波長１９０〜３８０ｎｍの紫外線を含むものを放射する。紫外線源としては特に制限はなく、例えば高圧水銀燈、低圧水銀燈、メタルハライドランプ、カーボンアーク燈等が使用される。
【００４７】
（高光沢層）
高光沢層１４は、低光沢層１３上に部分的に設けられ、化粧シート１０にグロス感を付与する層であり、絵柄層１２を視認できる程度の透明性（無色透明、着色透明、半透明）を有する層である。
また高光沢層１４は、低光沢層１３の少なくとも一部を露出させる開口部を有しており、この開口部は、化粧シート１０の表面において凹部１４’を形成する。
【００４８】
絵柄層１２に木目模様が形成されている場合、高光沢層１４の凹部１４’は、木目模様の非導管部と同調するように設けられることが好ましい。このような構成とすることにより、導管部上には高光沢層１４が存在せず、低光沢層１３が露出するため、導管部を凹んでいるように見せることができ、化粧シートに良好なグロスマット感を付与することができる。
なお、本発明において「同調」とは、導管部の位置と、凹部１４’の位置とが、平面視で一致することを意味する。また、「平面視」とは、図１において、同図に向かって上方かた下方を見降ろすことを意味する。
【００４９】
高光沢層１４の光沢値は、１０以上、２０以下であることが好ましく、１０以上、１５以下であることがより好ましい。高光沢層１４の光沢値を上記数値範囲とすることにより、化粧シート１０に高いグロス感を付与することができるため、低光沢層１３および高光沢層１４の光沢値差を十分に生じさせることができ、化粧シート１０に良好なグロスマット感を付与することができる。
さらに、高光沢層１４の光沢値を上記数値範囲とすることにより、白ぼけが生じてしまうことを防止することができると共に、化粧シート１０の光沢が全体として高くなりすぎてしまうことを抑えることができ、絵柄層に木目模様を形成させた場合において、古木感を表現することができ、化粧シート１０の意匠性をより向上させることができる。
【００５０】
また、高光沢層１４の光沢値と、低光沢層１３の光沢値との差は、５以上であることが好ましく、８以上であることがより好ましく、１０以上であることがさらに好ましい。高光沢層１４の光沢値と、低光沢層１３の光沢値との差を上記数値範囲とすることにより、化粧シート１０のグロスマット感を良好なものとすることができる。
【００５１】
本発明の化粧シート１０が有する高光沢層１４は、電離放射線硬化性樹脂組成物の硬化物により形成される層である。
この電離放射線硬化性樹脂組成物は、数平均分子量１，０００〜３，０００、官能基数２〜８の多官能（メタ）アクリレート系オリゴマー及び数平均分子量１０，０００〜３０，０００のセルロース系ポリマーを含んでなる。このように特定の重合成分を含む放射線硬化性樹脂組成物により高光沢層１４を形成させることにより、高光沢層１４の厚さを大きくしても、裾引き部が発生せず、化粧シート１０の耐摩耗性および耐傷性を向上させることができると共に、化粧シート１０に対し、良好なグロスマット感を付与することができる。さらに、化粧シート１０の防汚性も向上させることができる。
【００５２】
多官能（メタ）アクリレート系オリゴマーとしては、エポキシ（メタ）アクリレート系オリゴマー、ウレタン（メタ）アクリレート系オリゴマー、ポリエステル（メタ）アクリレート系オリゴマー、ポリエーテル（メタ）アクリレート系オリゴマー、カプロラクトン系ウレタン（メタ）アクリレート系オリゴマー等が挙げられる。
【００５３】
電離放射線硬化性樹脂組成物における多官能（メタ）アクリレート系オリゴマーの含有量は、１５〜９５質量％であることが好ましく、２０〜９０質量％であることがより好ましい。多官能（メタ）アクリレート系オリゴマーの含有量を上記数値範囲とすることにより、高光沢層１４形成時における裾引き部の発生を一層防止することができ、化粧シート１０に対して良好なグロスマット感を付与することができる。
【００５４】
セルロース系ポリマーとしては、セルロースエステル、セルロースエーテル、並びにその誘導体および塩が挙げられる。
セルロースエステルとしては、セルロースアセテート、セルロースブチレート、セルロースプロピオネート等のカルボン酸エステル、硝酸セルロース、硫酸セルロース、リン酸セルロース等の無機酸エステル、セルロースアセテートプロピオネート、セルロースアセテートブチレート、セルロースアセテートフタレート、硝酸酢酸セルロース等の混酸エステル等が挙げられる。
セルロースエーテルとしては、メチルセルロース、エチルセルロース、ヒドロキシエチルセルロース、ヒドロキシプロピルセルロース、ベンジルセルロース、シアンエチルセルロース、カルボキシメチルセルロース、カルボキシエチルセルロース等が挙げられる。上記の中で（メタ）アクリレート系オリゴマーとの相溶性の高いものを適宜使用することができる。
【００５５】
セルロース系ポリマーの数平均分子量は、１３，０００〜２７，０００であることがより好ましく、１５，０００〜２５，０００であることがさらに好ましい。
【００５６】
電離放射線硬化性樹脂組成物におけるセルロース系ポリマーの含有量は、１〜１０質量％であることが好ましく、１．５〜７質量％であることがより好ましい。セルロース系ポリマーの含有量を上記数値範囲とすることにより、高光沢層１４形成時における裾引き部の発生を一層防止することができ、化粧シート１０に対して良好なグロスマット感を付与することができる。
【００５７】
また、電離放射線硬化性樹脂組成物は、数平均分子量１００〜５００、官能基数２〜８の多官能（メタ）アクリレート系モノマーを含んでなることが好ましい。高光沢層が、このようなモノマーを含んでなることにより、高光沢層１４の耐汚染性をさらに向上させることができる。
【００５８】
多官能（メタ）アクリレート系モノマーの数平均分子量は、２００〜５００であることがより好ましい。
また、多官能（メタ）アクリレート系モノマーの官能基数は、２〜６であることがより好ましい。
【００５９】
電離放射線硬化性樹脂組成物における、多官能（メタ）アクリレート系オリゴマーの含有量と、多官能（メタ）アクリレート系モノマーの含有量との比（多官能（メタ）アクリレート系オリゴマーの含有量／多官能（メタ）アクリレート系モノマーの含有量）は、質量基準で、１００／０〜２０／８０であることが好ましく、１００／０〜２５／７５であることがより好ましい。ガン有量比を上記数値範囲とすることにより、裾引き部の発生を防止することができる。
【００６０】
また、電離放射線硬化性樹脂組成物は、本発明の特性を損なわない範囲において、上記した重合性オリゴマー、重合性ポリマー等のその他の重合成分を含んでいてもよい。
【００６１】
高光沢層１４は、シリカ、アルミナ、カオリナイト、炭酸カルシウム、炭酸マグネシウム、硫酸バリウム、硝子などの無機系粒子を含んでなることが好ましい。高光沢層１４が、無機粒子を含んでなることにより、高光沢層１４の耐摩耗性及び耐傷性を向上させることができる。
【００６２】
無機粒子の平均粒径は、０．１〜１０μｍであることが好ましく、２〜７μｍであることがより好ましい。無機粒子の平均粒径を上記数値範囲とすることにより、高光沢層１４の耐摩耗性及び耐傷性をより向上させることができる。
【００６３】
電離放射線硬化性樹脂組成物における無機粒子の含有量は、１〜１５質量％であることが好ましく、１〜１３質量％であることがより好ましい。無機粒子の含有量を上記数値範囲とすることにより、高光沢層１４の光沢値を維持しつつ、高光沢層１４の耐摩耗性及び耐傷性をより向上させることができる。
【００６４】
また、電離放射線硬化性樹脂組成物は、本発明の特性を損なわない範囲において、重合開始剤、光安定剤、難燃剤、可塑剤、充填剤、酸化防止剤、紫外線吸収剤等の添加剤を含んでいてもよい。
【００６５】
高光沢層１４の厚さは、８〜２０μｍであることが好ましく、８〜１２μｍであることがより好ましい。高光沢層１４の厚さを上記数値範囲とすることにより、化粧シート１０の耐摩耗性および耐傷性を向上させることができる。また、硬化収縮によるカールの発生を防止することができ、化粧シートの加工容易性を担保することができる。なお、高い剛性を有する基材シートを使用したり、高光沢層１４の構成材料を硬化収縮性の低いものとしたり、硬化条件を調整することにより、カールの発生を防止することもできるため、高光沢層１４の厚さを２０μｍ以上とすることもできる。
【００６６】
高光沢層１４は、電離放射線硬化性樹脂組成物を水又は適当な溶媒へ分散又は溶解して、高光沢層形成用組成物とし、これをロールコート、リバースロールコート、グラビアコート、リバースグラビアコート、バーコート及びロッドコート等の公知の手段により、低光沢層１３上に塗布して塗膜を形成させ、電離放射線を照射し、硬化させることにより形成することができる。
ここで、電離放射線として電子線を使用する場合、加速電圧は、使用する樹脂や層の厚みに応じて適宜変更することが好ましいが、９０〜１６５ｋＶであることが好ましい。
また、照射線量は、電離放射線硬化性樹脂の架橋密度が飽和する量が好ましく、具体的には、２０〜７０ｋＧｙ（２〜７Ｍｒａｄ）であることが好ましく、３０〜５０ｋＧｙ（３〜５Ｍｒａｄ）であることが好ましい。
【００６７】
絵柄層１２に木目模様が形成されている場合において、分光測色機を用いて、平面視において光沢層の占める面積割合が５０％以上、８０％以下である領域の明度（Ｌ＊１）及び平面視において凹部の占める面積割合が５０％以上、８０％以下である領域の明度（Ｌ＊２）を、以下の測定条件を用いて、化粧シート１０の高光沢層１４側の表面に光を照射して測定した、明度差（ΔＬ＊＝Ｌ＊１−Ｌ＊２）は、１０以上であることが好ましく、１２以上であることがより好ましく、１４以上であることがさらに好ましい。なお、測定条件等は以下の通りとした。なお、「明度（Ｌ＊）」は、「Ｌ＊ａ＊ｂ＊表色系のＬ＊値」であり、「Ｌ＊ａ＊ｂ＊表色系」は、ＣＩＥ（国際照明委員会）で規格化され、ＪＩＳ  Ｚ  ８７８１−４：２０１３で採用されている表色系を意味する。
（測定条件）
測定装置：コニカミノルタ（株）製ＣＭ−３７００ｄ
測定サイズ：直径８ｍｍの円
光源：Ｄ６５光源
視野角：２°
【００６８】
（プライマー層）
化粧シート１０は、必要に応じて、各層間密着性を向上させるために、各層間のいずれかにプライマー層、裏面プライマー層を有することができる。例えば、被着材２１と基材シート１１との間で、基材シート１１側に裏面プライマー層としてプライマー層を設けることで、層間密着性に優れた化粧部材が得られる。
【００６９】
プライマー層は、透明又は半透明な層であり、例えば、上記バインダー樹脂として例示した樹脂等を使用して形成することができる。プライマー層の厚さは、通常０．５〜２０μｍ程度、好ましくは０．５〜５μｍ、より好ましくは０．５〜３μｍである。
【００７０】
〔化粧部材〕
以下、図２を参照しながら、本発明の一実施形態に係る化粧部材について説明する。図２は本発明の一実施形態に係る化粧部材２０の構成を模式的に示す側面図である。
【００７１】
図２に示すように、本発明の一実施形態に係る化粧部材２０は、被着材２１と化粧シート１０とを、被着材２１と化粧シート１０の基材シート１１とが対向するように備える。
【００７２】
（被着材）
被着材２１としては、例えば、各種素材の平板、曲面板等の板材、立体形状物品、シート（或いはフィルム）等が挙げられる。具体的には、木材単板、木材合板、パーティクルボード、ＭＤＦ（中密度繊維板）等の木質繊維板等の板材や立体形状物品等として使用される木質部材；鉄、アルミニウム等の板材や鋼板、立体形状物品、あるいはシート等として使用される金属部材；ガラス、陶磁器等のセラミックス、石膏等の非セメント窯業系材料、ＡＬＣ（軽量気泡コンクリート）板等の非陶磁器窯業系材料等の板材や立体形状物品等として使用される窯業部材；アクリル樹脂、ポリエステル樹脂、ポリスチレン樹脂、ポリプロピレン等のポリオレフィン系樹脂、ＡＢＳ（アクリロニトリル−ブタジエン−スチレン共重合体）樹脂、フェノール樹脂、塩化ビニル樹脂、セルロース系樹脂、ゴム等の板材、立体形状物品、あるいはシート等として使用される樹脂部材等が挙げられる。また、これらの部材は、１種を単独で又は２種以上を組み合わせて使用することができる。
【００７３】
被着材２１は、上記のなかから用途に応じて適宜選択すればよく、壁、天井、床等の建築物の内外装用部材、窓枠、扉、手すり、幅木、廻り縁、モール等の建具を用途とする場合は、木質部材、金属部材、樹脂部材、これらの組み合わせた部材が好ましい。
【００７４】
被着材２１の厚さは、用途及び材料に応じて適宜選択すればよく、通常０．１〜５ｍｍが好ましく、０．１〜３ｍｍがより好ましい。
【００７５】
（接着剤層）
化粧部材２０は、被着材２１と化粧シート１０との間に接着剤層２２を有する。接着剤層２２は省略可能であるが、優れた接着性を得るため、被着材２１と化粧シート１０とを接着剤層２２を介して貼り合わせることが好ましい。
【００７６】
接着剤層２２に含有される接着剤としては、特に限定されるものではないが、例えば、感熱接着剤、感圧接着剤等の接着剤が挙げられる。接着剤を構成する樹脂としては、例えば、アクリル系樹脂、ポリウレタン系樹脂、塩化ビニル系樹脂、酢酸ビニル系樹脂、塩化ビニル−酢酸ビニル系共重合樹脂、スチレン−アクリル系共重合樹脂、ポリエステル系樹脂、ポリアミド系樹脂等が挙げられる。イソシアネート等を硬化剤とする２液硬化型のポリウレタン系接着剤又はポリエステル系接着剤も適用し得る。接着剤層２２には、粘着剤を使用することもできる。粘着剤としては、例えば、アクリル系、ウレタン系、シリコーン系、ゴム系等の粘着剤が挙げられる。
【００７７】
接着剤層２２は、上記樹脂を溶液又はエマルジョン等の塗布可能な形態にしたものを、グラビア印刷法、スクリーン印刷法又はグラビア版を使用したリバースコーティング法等の手段により塗布、乾燥して形成することができる。接着剤層の厚さは特に制限はないが、通常１〜１００μｍの範囲である。この範囲とすることで、優れた接着性が得られる。
【００７８】
被着材２１と化粧シート１０との積層する方法としては、例えば、接着剤を間に介して化粧シート１０を板状の被着材に加圧ローラーで加圧して積層するラミネート方法、接着剤を間に介して化粧シート１０を供給しつつ、複数の向きの異なるローラーにより、被着材２１を構成する複数の側面に順次化粧シート１０を加圧接着して積層してゆくラッピング加工、また、固定枠に固定した化粧シート１０が軟化する所定の温度になるまでシリコーンゴムシートを介してヒーターで加熱し、加熱され軟化した化粧シート１０に真空成形金型を押し付け、同時に真空成形金型から真空ポンプ等で空気を吸引し化粧シート１０を真空成形金型にしっかりと密着させる真空成形加工等が好ましく挙げられる。
【００７９】
ラミネート加工やラッピング加工において、ホットメルト接着剤（感熱接着剤）を使用する場合、接着剤を構成する樹脂の種類にもよるが、加温温度は通常１６０〜２００℃、反応性ホットメルト接着剤では通常１００〜１３０℃程度である。また、真空成形加工の場合は加熱しながら行うことが一般的であり、通常８０〜１３０℃程度、好ましくは９０〜１２０℃程度で行われる。
【００８０】
以上のようにして得られる化粧部材は、任意切断し、表面や木口部にルーター、カッター等の切削加工機を使用して溝加工、面取加工等の任意加飾を施すことができる。そして種々の用途、例えば、壁、天井、床、バルコニー、ベランダ等の建築物の内装用部材又は外装用部材の表面化粧板；窓枠、扉、手すり、幅木、廻り縁、モール等の建具、造作部材の表面化粧板；キッチン、家具、弱電機器、ＯＡ機器等のキャビネットの表面化粧板；車両の内装又は外装用の表面化粧板；携帯電話等の通信機器の表面化粧板；車道、歩道等の舗装道路用の表面化粧板（舗装道路の舗装面に積層して色彩、模様等を付与するための表面化粧板）等に使用することができる。
【実施例】
【００８１】
以下、本発明を実施例に基づいてさらに詳細に説明する。
【００８２】
〔実施例１〕化粧シートの製造
１．基材シートの準備
基材シートとして、坪量３０ｇ／ｍ２の紙材（王子エフテックス（株）製、Ｕ−ＦＬＥＸ３０）を準備した。
【００８３】
２．着色層及び絵柄層の形成
基材シートの一方の面に、グラビア印刷法により、厚さ７μｍの着色層及び厚さ４μｍの図３に示す木目柄の絵柄層（導管部の太さ：約０．５ｍｍ）を形成させた。
なお、着色層の形成には、ウレタンアクリレート、アクリルポリオール、硬化剤および着色剤（ＤＩＣグラフィックス（株）製、ＨＲＡ）を使用し、絵柄層の形成には、アルキド系樹脂及び着色剤（ＤＩＣグラフィックス（株）製、ＭＡ）を使用した。
【００８４】
３．低光沢層の形成
下記組成からなる低光沢層形成用組成物を、絵柄層上に塗布、乾燥し、厚さ１０μｍの低光沢層を形成させた。
低光沢層の光沢値を携帯光沢計（株式会社製村上色彩技術研究所  ＧＭＸ−２０２）を用い、ＪＩＳ  Ｚ  ８７４１に準拠して、入射角７５°にて測定したところ、２であった。
（低光沢層形成用組成物）
・アクリルポリオール                                                ４９質量％
・ヘキサメチレンジイソシアネート                                    ３２質量％
・シリカ（平均粒子径３μｍ）                                        １９質量％
・希釈用剤                                                                適量
【００８５】
４．高光沢層の形成
低光沢層上に、下記組成からなる高光沢層形成用組成物を塗布し、次いで、塗布した組成物に電子線（１６５ｋＶ、３０ｋＧｙ）を照射することにより、厚さが１０μｍであり、低光沢層の一部を露出させる開口部を有し、該開口部が、化粧シートの表面において、絵柄層の導管部と同調する凹部を形成している、高光沢層を形成した。
次いで、７０℃で２４時間加熱養生し、化粧シートを得た。
高光沢層の光沢値を携帯光沢計（株式会社製村上色彩技術研究所  ＧＭＸ−２０２）を用い、ＪＩＳ  Ｚ  ８７４１に準拠して、入射角７５°にて測定したところ、１３であった。
（高光沢層形成用組成物）
・６官能アクリレート系オリゴマー                                    ９０質量％
・セルロース系ポリマー                                            １．１質量％
・シリカ（６μｍ）                                                ８．９質量％
・希釈用剤                                                                適量
【００８６】
５．明度差（ΔＬ＊）
コニカミノルタ（株）製の分光測色機（ＣＭ−３７００ｄ）を用いて、測定サイズを直径８ｍｍの円とし、この円の５０％以上が非導管部により占められる領域の明度（Ｌ＊１）と、この円の５０％が導管部により占められる領域の明度（Ｌ＊２）を測定し、その明度差（ΔＬ＊＝Ｌ＊１−Ｌ＊２）を求めた。測定結果を表１に示す。なお、明度の測定には、Ｄ６５光源を使用し、視野角は２°とした。
【００８７】
〔実施例２〜４〕
高光沢層形成用組成物の組成を表１のように変更した以外は実施例１と同様にして化粧シートを得た。
【００８８】
〔実施例５〕
高光沢層形成用組成物の組成を表１のように変更すると共に、明度差（ΔＬ＊）が１０となるよう、絵柄層において形成させた木目柄を、図４に示す木目柄に変更した以外は実施例１と同様にして化粧シートを得た。
【００８９】
〔比較例１〜５〕
高光沢層形成用組成物の組成を表１のように変更した以外は実施例１と同様にして化粧シートを得た。
【００９０】
〔性能評価〕
上記実施例及び比較例において得られた化粧シートについて、以下の評価を行った。
【００９１】
（１）耐摩耗性
実施例及び比較例において得られた化粧シートの基材シート側の面を、厚さ３ｍｍの木質合板に、酢酸ビニルエマルジョン系接着剤を介して貼り合わせた。次いで、ＪＡＳ特殊合板「摩耗Ｂ試験」に準拠し（Ｓ４２研磨紙、総荷重５００ｇ、１００回転）、以下の評価基準に従い、耐摩耗性を評価した。評価結果は、表１に示す。
Ａ：柄残存率が５０％以上
Ｂ：柄残存率が５０％未満
【００９２】
（２）耐傷性
実施例及び比較例において得られた化粧シートの基材シート側の面を、厚さ３ｍｍの木質合板に、酢酸ビニルエマルジョン系接着剤を介して貼り合わせた。ベルマースクラッチ試験機を用いて、化粧シートの高光沢層を擦り、基材シートに達する荷重を測定し、以下の評価基準に従い、耐傷性を評価した。なお、加重は５０ｇごとに行った。
Ａ：基材シートに達する荷重が、２００ｇ以上
Ｂ：基材シートに達する荷重が、１００ｇ以上、２００ｇ未満
Ｃ：基材シートに達する荷重が、１００ｇ未満
【００９３】
（３）耐汚染性
ＪＡＳ特殊合板「汚染Ａ試験」に準拠して耐汚染試験を行い、以下の評価基準に従い耐汚染性を評価した。評価結果は、表１に示す。なお、汚染物として水性青色インキを用いた。
Ａ：エタノールを用いたふき取りにおいて、青インキがふき取り可能であったもの
Ｃ：エタノールを用いたふき取りにおいて、青インキがふき取り不可であったもの
【００９４】
（４）意匠性
実施例および比較例において得られた化粧シートについて、パナソニック製演色ＡＡ昼光色Ｄ６５００Ｋ光源下において、以下の評価基準に従い、その意匠性を目視により評価した。
Ａ：裾引き部の発生が見られず、グロスマット感が正確に付与されていると共に、その程度についても十分高く、古木感が表現されていた。
Ｂ：裾引き部の発生が見られず、グロスマット感が正確に付与されていたが、その程度については、少し弱かった。
Ｃ：グロスマット感の高さは十分であったが、裾引き部の発生が少し見られた。
Ｄ：裾引き部の発生が見られ、その程度についても不十分であり、古木感が表現されていなかった。
【００９５】
【表１】
2018171769.tif 000003
【符号の説明】
【００９６】
１０：化粧シート、１１：基材シート、１２：絵柄層、１３：低光沢層、１４：高光沢層、１４’：凹部、１５：着色層、２０：化粧部材、２１：被着材、２２：接着剤層
【図１】
2018171769.tif 000004
【図２】
2018171769.tif 000005
【図３】
2018171769.tif 000006
【図４】
2018171769.tif 000007